"式IBa1-a-bSraEub2xLu1-c-dYcGdd2-xPO42xSiO41-xI式中、bは、範囲0<b≦0.2からの値を表し、a、c、dは、それぞれ独立して、範囲0~1からの値を表し、xは、範囲0~0.8からの値を表す、で表される化合物。xが、0.05~0.50の範囲の、好ましくは0.1~0.3の範囲の値を表すことを特徴とする、請求項1に記載の化合物。請求項1または2に記載の化合物の製造方法であって、以下の方法ステップ:aルテチウム、ユウロピウム、ケイ素、バリウム、ストロンチウム、イットリウム、ガドリニウムおよび/またはリン酸塩含有材料の混合、b少なくとも1つのさらなる無機および/または有機物質の添加、c混合物の熱処理を含む、前記製造方法。無機または有機物質方法ステップbが、アンモニウムハロゲン化物、アルカリ土類金属フッ化物、例えばカルシウムフッ化物、ストロンチウムフッ化物またはバリウムフッ化物など、ホウ酸塩、ホウ酸、炭酸塩、好ましくは炭酸水素アンモニウム、アルコラート、例えばシュウ酸塩など、および/またはケイ酸エステル、例えばTEOSなどの群から選択されることを特徴とする、請求項3に記載の製造方法。混合物の熱処理が、複数のステップで、好ましくは3ステップで実行されることを特徴とする、請求項3または4に記載の製造方法。請求項1または2に記載の式Iで表される少なくとも1つの化合物および少なくとも1つの赤色放射蛍光物質を含む混合物。少なくとも1つの赤色放射蛍光物質が、Ceドープのガーネット、Euドープのチオガレート、Euドープの硫セレン化物ならびにEuおよび/またはCeドープの窒化物、オキシ窒化物、アルモ窒化物ならびに/またはMnIVドープの酸化物および/もしくはフッ化物から選択されることを特徴とする、請求項6に記載の混合物。少なくとも1つの赤色放射蛍光物質が、窒化物系蛍光物質、好ましくはCa,Sr,Ba2Si5N8:Eu、Ca,SrAlSiN3:Eu、Ca,Sr,BaSiN2:Eu、Ca,Sr,Ba6Si3O6N4:Eu、またはCa,Sr,Ba2-x/2Si5N8-xOx:Euここでxは、0.01~3の範囲からの数を表すから選択されることを特徴とする、請求項6または7に記載の混合物。請求項6~8のいずれか一項に記載の混合物の製造方法であって、式Iで表される少なくとも1つの化合物を少なくとも1つの赤色放射蛍光物質と混合することを特徴とする、前記方法。半導体および請求項1または2に記載の式Iで表される少なくとも1つの化合物を含むことを特徴とする、光源。半導体が、とくに式IniGajAlkNで表され、式中0≦i、0≦j、0≦kおよびijk=1である発光窒化インジウムアルミニウムガリウムであることを特徴とする、請求項10に記載の光源。とくにディスプレイデバイスのバックライトのための照明ユニットであって、請求項10または11に記載の少なくとも1つの光源を含むことを特徴とする、前記照明ユニット。蛍光物質と半導体との間の光結合を、光伝導配置によって達成することを特徴とする、請求項12に記載の照明ユニット。ディスプレイデバイス、とくに液晶ディスプレイデバイスLCディスプレイであって、請求項12または13に記載の少なくとも1つの照明ユニットを含むことを特徴とする、前記ディスプレイデバイス。請求項1または2に記載の少なくとも1つの化合物の、発光ダイオードからの青色または近UV放射の部分的な、または完全な変換のための変換蛍光物質としての使用。"